ПОРИСТАЯ КЕРАМИЧЕСКАЯ МНОГОСЛОЙНАЯ СТРУКТУРА

1. Многослойная структура, по меньшей мере включающая
подложку (4),
металлическое связующее покрытие (7) на этой подложке (4), в частности непосредственно на подложке (4),
при необходимости окисный слой непосредственно на металлическом связующем покрытии (7),
внутренний керамический слой (19) с пористостью, в частности в % об., от 8% до <15% на связующем покрытии (7) или окисном слое, в частности от 9% до <14,5%, предпочтительно 11%-13%, и
внешний керамический слой (22), в частности самый внешний керамический слой (22) с пористостью от >15% до 22%, в частности от 16% до 20%, предпочтительно 18%, на внутреннем керамическом слое (10),
двухслойное NiCoCrAlX-покрытие в качестве металлического связующего слоя (7), в частности только двухслойное NiCoCrAlY-покрытие (7), с нижним NiCoCrAlY-слоем (10),
причем содержание хрома (Cr) в нижнем NiCoCrAlY-слое (10) ниже, в частности по меньшей мере на 3 масс.% ниже, предпочтительно по меньшей мере на 5 масс.% ниже, чем содержание хрома (Cr) во внешнем NiCoCrAlY-слое (13).
2. Многослойная структура по п. 1, причем материал нижнего керамического слоя (19) содержит оксид циркония, в частности частично стабилизированный оксид циркония, предпочтительно частично стабилизированный иттрием оксид циркония, в частности
состоит из него.
3. Многослойная структура по п. 1, причем внешний керамический слой (22) содержит оксид циркония, в частности частично стабилизированный оксид циркония, предпочтительно частично стабилизированный иттрием оксид циркония, в частности состоит из него.
4. Многослойная структура по п. 1, причем подложка (4) содержит жаропрочный сплав на основе никеля или кобальта, в частности состоит из него.
5. Многослойная структура по п. 1, причем керамические слои (19, 22) выполнены их разных материалов и, в частности, наружный керамический слой (22) содержит пирохлорную структуру, предпочтительно цирконат гадолиния.
6. Многослойная структура по п. 1, причем внутренний керамический слой (19) выполнен по меньшей мере на 10%, в частности по меньшей мере на 20%, тоньше, чем самый внешний керамический слой (22).
7. Многослойная структура по п. 1, причем многослойная структура состоит из:
подложки (4),
двухслойного металлического связующего покрытия (7),
при необходимости окисного слоя на металлическом связующем покрытии (7),
внутреннего керамического слоя (19),
самого внешнего керамического слоя (22).
8. Многослойная структура по п. 1, причем содержание кобальта (Co) в нижнем NiCoCrAlY-слое (10) равно или сравнимо с содержанием кобальта (Co) во внешнем NiCoCrAlY-слое (13), в частности содержание кобальта (Co) в указанных слоях одинаково, предпочтительно составляет от 24 масс.% до 26 масс.%.
9. Многослойная структура по п. 1, причем разница в содержании хрома (Cr) в металлических слоях (10, 13) составляет от 3 масс.% до 13 масс.%, в частности по меньшей мере 7 масс.%, предпочтительно по меньшей мере 11 масс.%.
10. Многослойная структура по п. 1, причем содержание алюминия (Al) в нижнем NiCoCrAlY-слое (10) равно или сравнимо с содержанием алюминия (Al) во внешнем NiCoCrAlY-слое (13), в частности равно, предпочтительно составляет от 10,5 масс.% до 12,0 масс.%.
11. Многослойная структура по п. 1, причем содержание иттрия (Y) в нижнем NiCoCrAlY-слое (10) равно или сравнимо с содержанием иттрия (Y) во внешнем NiCoCrAlY-слое (13), в частности равно, в частности составляет от 0,2 масс.% до 0,6 масс.%.
12. Многослойная структура по п. 1, причем нижний NiCoCrAlY-слой (10) имеет следующий состав (в масс.%):
кобальт (Co): 24%-26%, в частности 25%,
хром (Cr): 11%-15%, в частности 12%-14%, предпочтительно 13%,
алюминий (Al): 10,0%-12,0%, в частности 11,0%,
иттрий (Y): 0,2%-0,6%, в частности 0,3%-0,5%,
никель,
в частности состоит из этого состава.
13. Многослойная структура по п. 1, причем верхний NiCoCrAlY-слой (13) имеет следующий состав (в масс.%):
кобальт (Co): 24%-26%, в частности 25%,
хром (Cr): 23%-25%, в частности 24%,
алюминий (Al): 9%-12,0%, в частности 10,5%,
иттрий (Y): 0,2%-0,6%, в частности 0,3%-0,5%,
никель,
в частности состоит из этого состава.
14. Многослойная структура по п. 1, причем градиент содержания хрома (Cr) в покрытии (7), в частности во внешнем NiCoCrAlY-слое (13) отсутствует, предпочтительно отсутствует хромирование.
15. Многослойная структура по п. 1, причем на внешнем NiCoCrAlY-слое (13) образован или имеется термически выращенный окисный слой.
16. Многослойная структура по п. 1, причем металлическое связующее покрытие (7) имеет общую толщину от 180 мкм до 300 мкм.
a
17. Многослойная структура по п. 1, причем порошок, используемый для верхнего NiCoCrAlY-слоя (13) имеет более грубую фракцию зерна, в частности на 20% более грубую, чем размер зерна порошка для нижнего NiCoCrAlY-слоя (10), так что верхний слой (13) имеет более крупные зерна, чем нижний слой (10), так что, в частности, обеспечивается шероховатость R=9 мкм - 14 мкм.
18. Многослойная структура по п. 1, причем в металлических слоях (7, 10, 13) отсутствует рений (Re).